(57)【要約】【課題】  Ｓｂを用いずに寿命特性を向上させることができる鉛蓄電池を得る。【解決手段】   鉛合金からなる集電体を用いる。集電体の表面に密度が７．０ｇ／ｃｍ３以上の酸化物層を設ける。【選択図】    なし【特許請求の範囲】
【請求項１】
鉛合金からなる集電体を用いた鉛蓄電池であって、前記集電体の表面に密度が７．０ｇ／ｃｍ３以上の酸化物層が形成されていることを特徴とする鉛蓄電池。
【請求項２】
前記酸化物層がＰｂ及びＳｎの他に、ＳｒまたはＢａの少なくとも１つを含むことを特徴とする請求項１に記載の鉛蓄電池。
【請求項３】
前記酸化物層中のＳｎ濃度は前記集電体のＳｎ濃度よりも大きいことを特徴とする請求項２に記載の鉛蓄電池。
【請求項４】
鉛合金からなる集電体を用いた鉛蓄電池の製造方法であって、前記鉛蓄電池を組み立てた後に過充電を行うことにより、前記集電体の表面に密度が７．０ｇ／ｃｍ３以上の酸化物層を形成することを特徴とする鉛蓄電池の製造方法。
【請求項５】
前記集電体はＳｎの他に、ＳｒまたはＢａの少なくとも１つを含み、前記酸化物層はＰｂ及びＳｎの他に、ＳｒまたはＢａの少なくとも１つを含むことを特徴とする請求項４に記載の鉛蓄電池の製造方法。
【発明の詳細な説明】
【技術分野】
【０００１】
本発明は、鉛蓄電池及びその製造方法に関するものである。
【背景技術】
【０００２】
鉛蓄電池用の格子体（集電体）としては、従来Ｐｂ−Ｓｂ系合金が用いられてきたが、この合金を用いた鉛蓄電池は、過充電時の電解液減少、格子体から溶出したＳｂによる自己放電の問題があるため、近年はＰｂ−Ｃａ−Ｓｎ系合金を格子体に用いた鉛蓄電池が広く使用されるようになってきている。
【０００３】
Ｐｂ−Ｃａ−Ｓｎ系合金は、Ｐｂ−Ｓｂ系合金に比べ電解液の減少を抑制できるが、過放電放置後の充電受け入れ性や深い放電を行うサイクル寿命特性に問題があることが知られている。
【０００４】
これらの原因として、正極格子体と活物質との界面に不働態層が生成する、格子体／活物質間の密着性がＰｂ−Ｓｂ系合金を用いた場合よりも弱いことなどがあげられている。
【０００５】
これらの問題を解決するために、正極格子体の表面にＳｎやＳｂを多く含む層を設ける技術が提案されている（例えば、特許文献１参照。）。
【特許文献１】特開２００１−３０７７４０号公報
【発明の開示】
【発明が解決しようとする課題】
【０００６】
しかしながら、このような方法でも、集電体の表面のみとはいえＳｂを用いているために、Ｓｂが電解液に溶出して負極に析出し、水素過電圧を低下させるため、Ｐｂ−Ｃａ系合金集電体と同等に自己放電や減液を抑えることができないという問題点があった。
【０００７】
本発明の目的は、寿命特性を向上させることができる鉛蓄電池を提供することにある。
【０００８】
本発明の他の目的は、Ｓｂを用いずに寿命特性を向上させることができる鉛蓄電池を提供することにある。
【課題を解決するための手段】
【０００９】
本発明は、鉛合金からなる集電体を用いた鉛蓄電池を対象とする。
【００１０】
本発明に係る鉛蓄電池では、前記集電体の表面に密度が７．０ｇ／ｃｍ３以上の酸化物層が形成されていることを特徴とする。
【００１１】
この場合、前記酸化物層がＰｂ及びＳｎの他に、ＳｒまたはＢａの少なくとも１つを含むことが好ましい。
【００１２】
また、前記酸化物層中のＳｎ濃度は前記集電体のＳｎ濃度よりも大きいことが好ましい。
【００１３】
また、本発明は、鉛合金からなる集電体を用いた鉛蓄電池の製造方法を対象とする。
【００１４】
本発明に係る鉛蓄電池の製造方法では、前記鉛蓄電池を組み立てた後に過充電を行うことにより、前記集電体の表面に密度が７．０ｇ／ｃｍ３以上の酸化物層を形成することを特徴とする。
【００１５】
この場合、前記集電体はＳｎの他に、ＳｒまたはＢａの少なくとも１つを含み、前記酸化物層はＰｂ及びＳｎの他に、ＳｒまたはＢａの少なくとも１つを含むことが好ましい。
【発明の効果】
【００１６】
本発明の鉛蓄電池は、集電体の表面に密度が７．０ｇ／ｃｍ３以上の酸化物層を形成したので、寿命のサイクル特性を延ばすことができる。酸化物層の密度が７．０ｇ／ｃｍ３ より小さいと、寿命サイクル特性が悪くなって好ましくない。
【００１７】
この場合、酸化物層がＰｂ及びＳｎの他に、ＳｒまたはＢａの少なくとも１つを含んでいると、酸化物層の密度を集電体格子中のＳｒあるいはＢａの量で制御することができる。
【００１８】
また、酸化物層中のＳｎ濃度を集電体のＳｎ濃度よりも大きくしていると、活物質との密着性を更に良くすることができる。
【００１９】
本発明に係る鉛蓄電池の製造方法では、鉛蓄電池を組み立てた後に過充電を行うことにより、集電体の表面に密度が７．０ｇ／ｃｍ３以上の酸化物層を形成するので、集電体の表面に対する密度が７．０ｇ／ｃｍ３以上の酸化物層の形成を容易に行うことができる。
【００２０】
この場合、集電体中にＳｒあるいはＢａが存在すると、金属組織が微細化し、微細組織から生成した酸化物層を緻密にすることができる。そのため集電体中から溶出したＳｎが電解液中に溶け出しにくくなることに加え、ＳｒあるいはＢａはＳｎと金属間化合物を形成し、この金属間化合物はＳｎ単体に比べ電解液への溶出がしずらく、高濃度でＳｎを酸化物層に残すことができるる。また、酸化物層がＰｂ及びＳｎの他に、ＳｒまたはＢａの少なくとも１つを含んでいると、酸化物層の密度を集電体格子中のＳｒあるいはＢａの量で制御することができる。
【発明を実施するための最良の形態】
【００２１】
以下、本発明を実施するための最良の形態を、実施例レベルで比較例と対比しつつ説明する。
【００２２】
（比較例１）
本比較例の鉛蓄電池は、次のようにして製造した。最初に負極板を作った。まず、鉛粉と、該鉛粉に対して１３質量％の希硫酸（比重１．２６：２０℃）と、該鉛粉に対して１２質量％の水とを混練して負極活物質ペーストを作った。次に、この負極活物質ペースト７３ｇをＰｂ−Ｃａ０．０５質量％−Ｓｎ０．６質量％のカルシウム合金のエキスパンド格子体からなる集電体に充填してから、温度５０℃、湿度９５％中に１８時間放置して熟成した後に、温度１１０℃中に２時間放置して乾燥して未化成負極板を作った。
【００２３】
次に、正極板を作った。まず、鉛粉と、該鉛粉に対して１５質量％の希硫酸（比重１．２６：２０℃）と、該鉛粉に対して１２質量％の水とを混練して正極活物質ペーストを作った。次に、この正極活物質ペースト８５ｇをＰｂ−Ｃａ０．０６質量％−Ｓｎ１．３質量％のカルシウム合金のエキスパンド格子体からなる集電体に充填してから、温度５０℃、湿度９５％中に１８時間放置して熟成した後に、温度６０℃中に２４時間放置して乾燥して未化成正極板を作った。
【００２４】
次に、未化成負極板８枚と未化成正極板７枚とをガラス繊維からなるセパレータを介して積層して各極板群を作った。そして、各極板群を電槽内に配置してから、電槽内に電解液を注液して各未化成鉛蓄電池を作った。なお、電解液は比重１．２６（２０℃）の希硫酸である。
【００２５】
次に、この未化成鉛蓄電池を２２．５Ａで１２時間化成して鉛蓄電池を完成した。
【００２６】
（比較例２）
本比較例の鉛蓄電池は、厚み１５ｍｍのＰｂ−Ｃａ０．０６質量％−Ｓｎ１．３質量％合金シートの両面に、厚み０．５ｍｍのＰｂ−Ｓｂ１０質量％−Ｓｎ１０質量％合金シートを重ね合わせ、圧延ローラを用いて圧延し厚さ１．１ｍｍのシートを作成した。これにより、両面にそれぞれ厚さ５０μｍのＰｂ、Ｓｂ及びＳｎ合金層を有する圧延シートを作成した。これにエキスパンド加工を施しエキスパンド格子の集電体とした。このエキスパンド格子の集電体を用いて比較例１と同様の方法で正極板を作成した。その他は、比較例１と同様と同様に比較例２の鉛蓄電池を完成させた。
【００２７】
（実施例１）
本実施例の鉛蓄電池は、次のようにして製造した。最初に負極板を作った。負極板は比較例１と同様の方法で作成した。
【００２８】
次に、正極板を作った。まず、鉛粉と、該鉛粉に対して１５質量％の鉛丹、１３質量％の希硫酸（比重１．２６：２０℃）、１２質量％の水を混練して正極活物質ペーストを作った。次に、この正極活物質ペースト８５ｇをＰｂ−Ｓｒ０．２質量％−Ｓｎ２．０質量％のストロンチウム合金のエキスパンド格子体からなる集電体に充填してから、温度５０℃、湿度９５％中に１８時間放置して熟成した後に、温度６０℃中に２４時間放置して乾燥して未化成正極板を作った。
【００２９】
次に、未化成負極板８枚と未化成正極板７枚とをガラス繊維からなるセパレータを介して積層して各極板群を作った。そして、各極板群を電槽内に配置してから、電槽内に電解液を注液して各未化成鉛蓄電池を作った。なお、電解液は比重１．２４（２０℃）の希硫酸である。
【００３０】
次に、この未化成鉛蓄電池を２２．５Ａで１２時間化成して鉛蓄電池を完成した。
【００３１】
その後、１０Ａで２４時間充電し、集電体の表面に約７．５ｇ／ｃｍ３の酸化物層を形成し、実施例１の鉛蓄電池を完成させた。
【００３２】
この酸化物層は、ＰｂとＳｒとＳｎとを含んで構成されている。また、酸化物層中のＳｎ濃度は、集電体中のＳｎ濃度よりも大きい。
【００３３】
（実施例２）
本実施例の鉛蓄電池は、次のようにして製造した。最初に負極板を作った。負極板は比較例１と同様の方法で作成した。
【００３４】
次に、正極板を作った。まず、鉛粉と、該鉛粉に対して１５質量％の鉛丹、１３質量％の希硫酸（比重１．２６：２０℃）、１２質量％の水を混練して正極活物質ペーストを作った。次に、この正極活物質ペースト８５ｇをＰｂ−Ｂａ０．１質量％−Ｓｎ２．０質量％のバリウム合金のエキスパンド格子体からなる集電体に充填してから、温度５０℃、湿度９５％中に１８時間放置して熟成した後に、温度６０℃中に２４時間放置して乾燥して未化成正極板を作った。
【００３５】
次に、未化成負極板８枚と未化成正極板７枚とをガラス繊維からなるセパレータを介して積層して各極板群を作った。そして、各極板群を電槽内に配置してから、電槽内に電解液を注液して各未化成鉛蓄電池を作った。なお、電解液は比重１．２４（２０℃）の希硫酸である。
【００３６】
次に、この未化成鉛蓄電池を２２．５Ａで１２時間化成して鉛蓄電池を完成した。
【００３７】
その後、１０Ａで２４時間充電し、集電体の表面に約８ｇ／ｃｍ３の酸化物層を形成し、実施例２の鉛蓄電池を完成させた。
【００３８】
この酸化物層は、ＰｂとＢａとＳｎとを含んで構成されている。また、酸化物層中のＳｎ濃度は、集電体中のＳｎ濃度よりも大きい。
【００３９】
次に、完成させた各鉛蓄電池に対して深放電での耐久性を確認した。試験条件は、２５℃の周囲温度で１１Ａで５．２時間放電（実容量の８０％）した後に、１１Ａで７．８時間充電（放電容量の１５０％）する充放電サイクルとし、図１に各サイクルの放電末期電圧変化を示した。
【００４０】
実施例１，２は、比較例１，２に比べ、サイクル中の放電末期電圧の低下が遅く、特に実施例１の電圧低下が遅くなっている。これは格子体−活物質界面に生成した酸化物層中のＳｎの濃度が高く、格子体と活物質の密着性を良くしたためと考えられる。
【００４１】
ＥＰＭＡ（電子線プローブマイクロアナライザー）を用いて酸化物層の観察を行ったところ、図２に示す結果が得られた。ここで、図２の実施例１の（ａ）はＳＥＭ（走査型電子顕微鏡）写真、（ｂ）はＳｎの分布のＥＰＭＡ写真、図２の比較例１の（ａ）はＳＥＭ写真、（ｂ）はＳｎの分布のＥＰＭＡ写真である。図示のように、実施例１には高濃度のＳｎが分布し、比較例１にはほとんどＳｎの分布は見られない。これは、格子体中にＳｒあるいはＢａが存在した場合、金属組織が微細化し、微細組織から生成した酸化物層は緻密になる。そのため格子体中から溶出したＳｎが電解液中に溶け出しにくくなることに加え、ＳｒあるいはＢａはＳｎと金属間化合物を形成する。この金属間化合物は、Ｓｎ単体に比べ電解液への溶出がしずらいため高濃度で酸化物層に残ったと考えられる。図１に示した充放電サイクル試験は放電が実容量の８０％と深いため、サイクル中に活物質の深部まで放電が進行する。比較例１，２のように格子体−活物質界面の密着性が十分とれていないものは、格子体−活物質界面に硫酸が入り込み易く界面での放電が起き易くなる。このため図１に示したように、格子体−活物質界面の密着性の良好な実施例１，２に比べ比較例１，２は早期に容量が低下した。
【００４２】
次に、酸化物層の密度と寿命サイクル数について調べた。酸化物層の密度は、集電体格子中のＳｒあるいはＢａの量で制御することができる。表１に示すように、Ｓｒ量を増やすことで組織が細かくなり、酸化物層は密になる。
【表１】
2005209478.tif 000002
【００４３】
表１に示すＳｒ量の合金組成を持つエキスパンド正極格子体を用い、その他は実施例１と同様の方法で作成した鉛蓄電池についてそれぞれ深放電での耐久性を確認した。
【００４４】
酸化物層密度に対して寿命サイクル数をプロットしたものを図３に示す。図３から酸化物層密度が７．０ｇ／ｃｍ３以下になると、極端に寿命サイクル特性が悪くなることが分かる。このことから酸化物層密度は７．０ｇ／ｃｍ３以上で深放電性能に優れた鉛蓄電池を得ることができる。
【００４５】
本実施例では、鉛合金からなる集電体の表面に、Ｐｂ及びＳｎの他に、ＳｒまたはＢａの少なくとも１つを含む酸化物層を、その密度が７．０ｇ／ｃｍ３以上となるように鉛蓄電池を過充電することにより形成する。酸化物層中のＳｎ濃度は、集電体のＳｎ濃度よりも大きくする。高濃度のＳｎを含む酸化物層は、活物質との密着性が良く、長期にわたりその密着性を維持することができる。また、充放電サイクルにおいて、格子体−活物質界面における不導体不働態層の生成を抑制することができる。
【図面の簡単な説明】
【００４６】
【図１】実施例１，２と比較例１，２の鉛蓄電池における充放電サイクルに対する放電末期電圧の特性図である。
【図２】実施例１と比較例１の鉛蓄電池における酸化物層中のＳｎ分布のＳＥＭ写真とＥＰＭＡ写真の比較図である。
【図３】本発明の鉛蓄電池における酸化物層密度と寿命サイクル数との関係を示す特性図である。
【図１】
2005209478.tif 000003
【図２】
2005209478.tif 000004
【図３】
2005209478.tif 000005